(57)【特許請求の範囲】
【請求項１】
銅及び／又は亜鉛を含む非鉄金属成分と砒素とを含有する砒素含有溶液からの砒素の除去および固定方法において、
前記砒素含有溶液に鉄（ＩＩ）溶液及び／又は鉄（ＩＩＩ）溶液を加えて１２０℃以上で反応させ、鉄・砒素化合物として安定な結晶性を持つスコロダイトを生成させ、前記砒素含有溶液から固液分離して銅を含む非鉄金属成分を含有するスコロダイトを回収する第１工程と、
第１工程で得られた銅を含む非鉄金属成分を含有するスコロダイトに水を加えてリパルプし、スコロダイトに含有される銅を含む非鉄金属成分を液中に溶かし出してスコロダイトから分離する第２工程とを有することを特徴とする砒素含有溶液からの砒素の除去および固定方法。
【請求項２】
請求項１に記載の砒素含有溶液からの砒素の除去および固定方法において、
前記第１工程に加える鉄（ＩＩ）溶液及び／又は鉄（ＩＩＩ）溶液は、該溶液を前記砒素含有溶液に加えた後の溶液におけるＦｅ／Ａｓモル比が１．５〜２．０となるように加えることを特徴とする砒素含有溶液からの砒素の除去および固定方法。
【請求項３】
請求項１又は２に記載の砒素含有溶液からの砒素の除去および固定方法において、
前記第１工程において砒素含有溶液に鉄（ＩＩ）溶液及び／又は鉄（ＩＩＩ）溶液を加えて反応させる場合の反応条件は、反応温度が１５０〜１７５℃、酸素分圧が０．５ｋｇ／ｃｍ2 以上、反応時間が３０分以上であることを特徴とする砒素含有溶液からの砒素の除去および固定方法。
【請求項４】
請求項１ないし３のいずれかに記載の砒素含有溶液からの砒素の除去および固定方法において、
前記第２工程のスコロダイトのリパルプ操作は、リパルプ後のパルプ濃度が２００ｇ／Ｌ以下になるようにし、リパルプ時間を３０分以上とすることを特徴とする請求項１、２記載の砒素含有溶液からの砒素の除去および固定方法。
【請求項５】
請求項１ないし４のいずれかに記載の砒素含有溶液からの砒素の除去および固定方法において、
前記砒素含有溶液が湿式亜鉛製錬の亜鉛浸出残渣のＳＯ２還元浸出液を炭酸カルシウムにより中和し、石膏を除いた中和液に亜鉛末を加え、砒化銅パルプを生成した後、該砒化銅パルプを希薄な硫酸溶液で溶解した溶液であることを特徴とする砒素含有溶液からの砒素の除去および固定方法。
【請求項６】
請求項１ないし５のいずれかに記載の砒素含有溶液からの砒素の除去および固定方法において、
前記第１工程のＦｅ／Ａｓモル比調整用の鉄源が湿式亜鉛製錬の亜鉛浸出残渣のＳＯ2 還元浸出液を炭酸カルシウムにより中和し、石膏を除いた中和液に亜鉛末を加え、砒化銅パルプを除いた溶液を再度炭酸カルシウムにより中和して再度石膏を除いた硫酸鉄溶液であることを特徴とする砒素含有溶液からの砒素の除去および固定方法。
【発明の詳細な説明】
【０００１】
【発明の属する技術分野】
本発明は、亜鉛、銅等のベースメタルと砒素とを含有する溶液、特に湿式亜鉛製錬の亜鉛浸出残渣処理工程で得られる砒素含有溶液からの砒素の除去および固定法に関する。
【０００２】
【従来の技術】
従来から、亜鉛、銅等のベースメタルと砒素とを含有する溶液から、砒素を除去および固定する方法の一つとして、図４に示されるように、前記砒素含有溶液に亜鉛末または硫化水素等を添加し、液中の銅等を銅残渣として分離回収した後、鉄（ＩＩＩ）塩を加え、炭カルまたは消石灰で鉄砒素化合物として沈澱除去する方法（Ａ法）が知られている。
【０００３】
また、Ａ．Ｊ．ＭｏｎｈｅｍｉｕｓとＰ．Ｍ．Ｓｗａｓｈが、１９９６年に開催された”Ｓｅｃｏｎｄ  ｌｎｔｅｍａｔｉｏｎａｌ  Ｓｙｍｐｏｓｉｕｍ  ｏｎ  Ｉｒｏｎ  Ｃｏｎｔｒｏｌ”の中で、図５に示されるように、砒素含有溶液をあらかじめ銅等を分離することなくオートクレーブ内に投入し、鉄塩存在下で１５０〜２００℃まで昇温して結晶性の鉄砒素化合物（Ｔｙｐｅ２またはスコロダイト）を沈澱させ、亜鉛、銅等と分離する方法（Ｂ法）を発表している。
【０００４】
【発明が解決しようとする課題】
しかしながら、上記Ａ法では、得られた鉄砒素化合物が安定でなくさらに他の固定処理が必要であるとともに発生する澱物量も膨大となり、その処理に多大な費用が生じるだけでなく、あらかじめ回収された銅残渣中に砒素が多量に混入し、銅製錬工程に悪影響を与える問題があった。
【０００５】
また、上記Ｂ法については、銅等が含有されたままオートクレーブ内で処理するため、得られた結晶性の鉄砒素化合物であるＴｙｐｅ２，またはスコロダイト中に銅が多量に混入し、有価金属のロスを招く結果となる問題があった。
【０００６】
本発明は、上述の背景のもとでなされたものであり、銅等の有価金属をロスすることなく、砒素を結晶性の安定なスコロダイトとして除去・固定する方法を提供するものである。
【０００７】
【課題を解決するための手段】
上述の課題を解決する手段として第１の発明は、
銅及び／又は亜鉛を含む非鉄金属成分と砒素とを含有する砒素含有溶液からの砒素の除去および固定方法において、
前記砒素含有溶液に鉄（ＩＩ）溶液及び／又は鉄（ＩＩＩ）溶液を加えて１２０℃以上で反応させ、鉄・砒素化合物として安定な結晶性を持つスコロダイトを生成させ、前記砒素含有溶液から固液分離して銅を含む非鉄金属成分を含有するスコロダイトを回収する第１工程と、
第１工程で得られた銅を含む非鉄金属成分を含有するスコロダイトに水を加えてリパルプし、スコロダイトに含有する銅を含む非鉄金属成分を液中に溶かし出してスコロダイトから分離する第２工程とを有することを特徴とする砒素含有溶液からの砒素の除去および固定方法である。
【０００８】
第２の発明は、
第１の発明にかかる砒素含有溶液からの砒素の除去および固定方法において、前記第１工程に加える鉄（ＩＩ）溶液及び／又は鉄（ＩＩＩ）溶液は、該溶液を前記砒素含有溶液に加えた後の溶液におけるＦｅ／Ａｓモル比が１．５〜２．０となるように加えることを特徴とする砒素含有溶液からの砒素の除去および固定方法である。
【０００９】
第３の発明は、
第１ないし第３の発明かかる砒素含有溶液からの砒素の除去および固定方法において、
前記第１工程において砒素含有溶液に鉄（ＩＩ）溶液及び／又は鉄（ＩＩＩ）溶液を加えて反応させる場合の反応条件は、反応温度が１５０〜１７５℃、酸素分圧が０．５ｋｇ／ｃｍ2 、以上、反応時間が３０分以上であることを特徴とする砒素含有溶液からの砒素の除去および固定方法である。
【００１０】
第４の発明は、
第１ないし第３のいずれかの発明にかかる砒素含有溶液からの砒素の除去および固定方法において、
前記第２工程のスコロダイトのリパルプ操作は、リパルプ後のパルプ濃度が２００ｇ／Ｌ以下になるようにし、リパルプ時間を３０分以上とすることを特徴とする請求項１、２記載の砒素含有溶液からの砒素の除去および固定方法である。
【００１１】
第５の発明は、第１ないし第４のいずれかの発明にかかる砒素含有溶液からの砒素の除去および固定方法において、前記砒素含有溶液が湿式亜鉛製錬の亜鉛浸出残渣のＳＯ２還元浸出液を炭酸カルシウムにより中和し、石膏を除いた中和液に亜鉛末を加え、砒化銅パルプを生成した後、該砒化銅パルプを希薄な硫酸溶液で溶解した溶液であることを特徴とする砒素含有溶液からの砒素の除去および固定方法である。
【００１２】
第６の発明は、
第１ないし第５のいずれかの発明にかかる砒素含有溶液からの砒素の除去および固定方法において、
前記第１工程のＦｅ／Ａｓモル比調整用の鉄源が湿式亜鉛製錬の亜鉛浸出残渣のＳＯ2 還元浸出液を炭酸カルシウムにより中和し、石膏を除いた中和液に亜鉛末を加え、砒化銅パルプを除いた溶液を再度，炭酸カルシウムにより中和して石膏を除いた硫酸鉄溶液であることを特徴とする砒素含有溶液からの砒素の除去および固定方法である。
【００１３】
【発明の実施の形態】
図１は本発明の一実施の形態にかかる砒素含有溶液からの砒素の除去および固定方法の概略構成を示すフロー図、図２は図１のフロー図から本発明の要部のみを抜き出して示した図である。以下、図１及び図２を参照にしながら本発明の一実施の形態にかかる砒素含有溶液からの砒素の除去および固定方法を説明する。なお、この実施の形態は、砒素含有溶液として、湿式亜鉛製錬における亜鉛浸出残渣処理工程で得られる砒化銅パルプに亜鉛電解工程からの電解尾液と水とを加えて得られる溶液を用いる例である。
【００１４】
この実施の形態の方法は、（１）砒素含有溶液を得る工程、（２）砒素含有溶液に鉄（ＩＩ）溶液及び／又は鉄（ＩＩＩ）溶液を反応させて銅を含有するスコロダイトを析出させる工程（第１工程）、（３）銅を含有するスコロダイトをリパルプし、スコロダイトから銅等分離する工程（第２工程）とを有する。なお、ここで、スコロダイト（ｓｃｏｒｏｄｉｔｅ）とは、一般式、ＦｅＡｓＯ4 ・２Ｈ2 Ｏで表される斜方晶系鉱物の一種であり、一般的には、砒素鉱の少量成分として存在するものである。
【００１５】
（１）砒素含有溶液を得る工程
砒素含有溶液は、図１に示される湿式亜鉛製錬における亜鉛浸出残渣処理工程で得られる砒化銅パルプに電解尾液と水とを加えて得られる。すなわち、図１に示されるように、湿式亜鉛製錬における亜鉛浸出残渣処理は、焼鉱に戻り硫酸を加えて亜鉛浸出を行った後の亜鉛浸出残渣に、まず、ＳＯ2 と電解尾液とを加えてＳＯ2 浸出を行う。このＳＯ2 浸出処理によって、亜鉛浸出残渣から、Ｐｂ、Ａｕ、Ａｇ等が残渣として取り除かれる。
【００１６】
次に、ＳＯ2 浸出によってＰｂ、Ａｕ、Ａｇ等が取り除かれた液に、炭酸カルシウム（ＣａＣＯ3 ）を加えて第一段中和を行う。これにより、石膏が析出して遊離の硫酸が取り除かれる。
【００１７】
次に１段中和がなされた液に亜鉛粉末を加えて脱砒素処理を行う。この脱砒素処理の際に、砒化銅パルプが析出される。本発明は、この砒化銅パルプに含まれる砒素を後述する第１及び第２工程によって除去・固定するものである。なお、脱砒素処理が施された後の液には炭酸カルシウムが加えられて２段中和がなされ、石膏、Ｇａ、Ｉｎ等が取り除かれた後、Ｏ2 及び蒸気が加えられて脱鉄処理がなされてヘマタイトとして取り除かれ、残りの液は、最初の浸出液に戻されて同様の処理がなされる。
【００１８】
（２）第１工程
この工程は、砒素含有溶液に鉄（ＩＩ）溶液及び／又は鉄（ＩＩＩ）溶液を反応させて銅を含有するスコロダイトを得る工程である。ここで用いる砒素含有溶液は、上述の亜鉛浸出残渣処理工程における脱砒素工程によって得られた砒化銅パルプに、希薄な硫酸溶液を加えて、パルプ濃度が１００ｇ／Ｌ程度（５０ｇ／Ｌ〜２００ｇ／Ｌであれば良好）になるように調製した後、酸素を加えながら該パルプを溶解した硫酸酸性の溶液である。なお、パルプ濃度は低い方が反応性が良いが、オートクレーブへの充填効率が低下するので５０ｇ／Ｌを下まわると経済的にはマイナスとなる。逆に２００ｇ／Ｌを超えるとＴｙｐ２ができる可能性が高くなる。また、この場合の稀薄な硫酸溶液は電解尾液に水を加えて得たものを用いる。この砒素含有溶液の主な成分は、銅が４０〜８０ｇ／Ｌ、亜鉛が５〜２５ｇ／Ｌ、砒素が５〜２５ｇ／Ｌ、鉄が１〜２ｇ／Ｌ、硫酸が２〜３ｇ／Ｌである。
【００１９】
上記砒素含有溶液に反応させる鉄（ＩＩ）溶液及び／又は鉄（ＩＩＩ）溶液としては、上記亜鉛浸出残渣処理工程における２段中和によって石膏Ｇａ、Ｉｎ等が取り除かれた後の液の一部が用いられる。鉄溶液は、該溶液を砒素含有溶液に加えた後の溶液におけるＦｅ／Ａｓモル比が１．５〜２．０となるように加えるのが望ましい。Ｆｅ／Ａｓモル比が１．５より低くても、２．０より高くても、生成する鉄砒素化合物の結晶性が著しく低下し、砒素が溶出しやすくなる。次いで、こうして得られた溶液をオートクレーブ内に封入し、所定温度まで昇温する。
【００２０】
昇温後、この温度を維持しながら酸素分圧ＰＯ2 ＝０．５ｋｇ／ｃｍ2 以上、好ましくは２〜３ｋｇ／ｃｍ2 となるように調整して１時間以上反応させる。反応温度は安定な鉄砒素化合物であるスコロダイトが生成する１５０℃〜１７５℃が好ましいが、更に好ましくは１６０〜１７０℃である。１５０℃より低いと結晶性の鉄砒素化合物が生成せず、アモルファス状となり安定性が悪く、砒素が溶出しやすい。逆に１７５℃を超えると結晶性のＴｙＰｅ２という鉄砒素化合物、すなわち、化学式では、一般に、Ｆｅ3 （ＡｓＯ4 ）（ＯＨ）x （ＳＯ4 ）ｙ（ｘ＋ｙ＝２７）で表される化合物が生成し、混入した銅等の有価金属を第２工程の水洗浄工程（リパルプ工程）で分離回収できなくなる。なお、酸素についてはあらかじめ鉄が３価であり、かつ溶液中に存在する砒素が５価の場合には、特に必要としない。
【００２１】
反応終了後、オートクレーブから反応生成物を抜き出し、シックナー等で固液分離する。溶液中の砒素は大部分除去されて数百ｍｇ／Ｌ程度まで落ちるが、銅、亜鉛等のベースメタルはほとんど落ちずに溶液中に残る。一方、澱物（析出物）の結晶性鉄砒素化合物のスコロダイトには銅や亜鉛等が硫酸塩の形で混入している。銅を例にとるとこの分の回収を行わないと全体の約１０％のロスとなる。またこのままの状態では、砒素の溶出はないが、有価金属である銅が析出物中に混入してしまう。そこで、次の第２工程によって。銅等とスコロダイトとを分離して銅等を回収する。
【００２２】
（３）第２工程
この工程は、銅を含有するスコロダイトをリパルプし、スコロダイトから銅等を分離して回収可能にする工程である。リパルプ条件はパルプ濃度で好ましくは２００ｇ／Ｌ以下、さらに好ましくは１００ｇ／Ｌとなるように水を加え、温度４０℃以上、さらに好ましくは９０℃以上で通常撹拌、より好ましくはタービン羽根等で剪断力を与えながらの撹拌を行う。撹拌後、遠心分離器等の固液分離機に挿入し、銅等を溶解した脱砒素溶液と、洗浄されたスコロダイトの沈澱とに分離する。こうして得られたスコロダイトの沈澱物は、極めて安定したものであり、仮に野外に長期間放置したとしてもＡｓが溶出したりするようなことはない。また、得られた脱砒素溶液には、亜鉛粉末が加えられて脱銅処理が施され、銅が回収された後、上述の亜鉛浸出残渣処理工程における脱鉄処理後の液とともに浸出液に加えられ、同様の処理が繰り返される。
【００２３】
以下、上述の実施の形態の具体例として実施例を掲げる。
（実施例１）
湿式亜鉛製錬の亜鉛浸出残渣処理工程の砒化銅パルプに電解尾液と水を加え、さらに酸素を加えて溶解することにより硫酸酸性の砒素含有溶液を得た。この砒素含有溶液の主な成分は銅６０ｇ／Ｌ、亜鉛が１５ｇ／Ｌ、砒素が１５ｇ／Ｌ、鉄が１ｇ／Ｌ、硫酸が３ｇ／Ｌであった。
【００２４】
この砒素含有溶液６ＬにＦｅ／Ａｓ（モル比）で１．８となるように、Ｆｅが４０ｇ／Ｌの鉄含有溶液を３Ｌ加え、オートクレーブ内に封入し、１６５℃まで昇温した。昇温後、この温度を維持しながら酸素分圧ＰＯ2 ＝３ｋｇ／ｃｍ2 となるように調整して２時間反応させた。
【００２５】
反応終了後、オートクレープから反応生成物を抜き出し、圧力濾過器で固液分離した。澱物のスコロダイトにパルプ濃度で１００ｇ／Ｌとなるように水を加え、温度６０℃に液温を保ち、３０分間撹拌した。撹拌後、圧力濾過器にて固液分離した。濾液はオートクレーブの濾液と混合して銅、砒素濃度を測定し、砒素の固定率、銅の回収率を算出した。結果を図３に表にして示した。さらに、この混合した濾液に亜鉛末をＥｈ＝０ｍＶとなるまで加え、濾液から銅を沈澱させ回収した。
【００２６】
（比較例１）
従来法（Ａ法）のフローに従い操作した。すなわち前記砒素含有溶液６Ｌを液温７０℃に保ち、亜鉛末をＥｈ＝０ｍＶとなるまで加え、銅を沈澱させ回収した。この銅中の砒素を測定した結果を図３の表に示す。更にこの濾液に４０ｇ／Ｌの硫酸鉄（ＩＩＩ）を３Ｌ加え、消石灰でｐＨを４．０まで上げて濾過した。濾液の砒素濃度を測定し、砒素の固定率、銅の回収率を算出した。結果を図３の表に実施例１と併せて示した。
【００２７】
（比較例２）
従来法（Ｂ法）のフローに従い操作した。前記砒素含有溶液６ＬにＦｅ／Ａｓ（モル比）で１．８となるようにＦｅが４０ｇ／Ｌの鉄含有溶液を３Ｌ加え、オートクレーブ内に封入し、２００℃まで昇温した。昇温後、この温度を維持しながら酸素分圧ＰＯ2 ＝３ｋｇ／ｃｍ2 となるように調整して２時間反応させた。反応終了後、オートクレーブから反応生成物を抜き出し、加圧濾過器で固液分離した。澱物のＴｙｐｅ２にパルプ濃度で１００ｇ／Ｌとなるように水を加え、温度６０℃に液温を保ち、３０分間撹拌した。撹拌後、加圧濾過器にて固液分離した。濃液はオートクレーブの濾液と混合して銅、砒素濃度を測定し、砒素の固定率、銅の回収率を算出した。結果を図３の表に実施例１、比較例１と併せて示した。
【００２８】
また上記Ｂ法で得られた鉄砒素化合物の溶出試験を行い、安定性を確認した結果および澱物量の比（本発明法のスコロダイトの澱物容量を１とした場合）も図３の表に併せて示した。
【００２９】  本発明の方法とＡ法と比較すると、有価金属回収率ではほぼ同等であるが、Ａ法は砒素固定率が８０％と低い上、固定された鉄砒素化合物の安定性がかなり落ちる。逆にＢ法は、砒素固定率や固定された鉄砒素化合物の安定性については本発明の方法と同等であるが、Ｃｕ等の有価金属が鉄砒素化合物に入り込んでしまい、回収率が低い。また、砒素が回収された銅に混入してしまうという欠点もある。
【００３０】
【発明の効果】
以上詳述したように、本発明は、砒素含有溶液に鉄（ＩＩ）溶液及び／又は鉄（ＩＩＩ）溶液を加えて反応させてスコロダイトを生成させ、固液分離して銅を含む非鉄金属成分を含有するスコロダイトを回収する第１工程と、第１工程で得られた銅を含む非鉄金属成分を含有するスコロダイトに水を加えてリパルプし、スコロダイトに含有する銅を含む非鉄金属成分を液中に溶かし出してスコロダイトから分離する第２工程とを有することを特徴とする。これにより、銅等の有価金属をロスすることなく、砒素を結晶性の安定なスコロダイトとして除去・固定することを可能にしている。
【図面の簡単な説明】
【図１】本発明の一実施の形態にかかる砒素含有溶液からの砒素の除去および固定方法の概略構成を示すフロー図である。
【図２】図１のフロー図から本発明の要部のみを抜き出して示した図である。
【図３】実施例及び比較例の方法による有価金属の回収率、砒素固定率、鉄砒素化合物の安定性及び残渣容量比の測定値を示す表である。
【図４】従来の方法（Ａ法）のフロー図である。
【図５】従来の方法（Ｂ法）のフロー図である。
【図１】
0003756687.tif 000002
【図２】
0003756687.tif 000003
【図３】
0003756687.tif 000004
【図４】
0003756687.tif 000005
【図５】
0003756687.tif 000006